КАТАЛИЗАТОР ГИДРОКРЕКИНГА И СПОСОБ ПОЛУЧЕНИЯ ВЕЩЕСТВА ОСНОВЫ ТОПЛИВА

1. Катализатор гидрокрекинга, включающий носитель, содержащий ультрастабильный цеолит типа Y, получаемый ультрастабилизацией цеолита типа NaY, и металл VIII Группы Периодической Таблицы, нанесенный на носитель
1
2
отличающийся тем, что указанный цеолит типа NaY имеет пик в рентгенограмме порошка в диапазоне 2θ=28,0°-28,5° и 2θ=15,0°-16,0°, и соотношение интенсивности не более чем 0,05, полагая, что I представляет собой пик интенсивности, наблюдаемый в диапазоне 2θ=28,0°-28,5°, и I представляет собой пик интенсивности, наблюдаемый в диапазоне 2θ=15,0°-16,0°.
2. Катализатор гидрокрекинга по п.1, отличающийся тем, что ультрастабильный цеолит типа Y имеет средний размер частиц 0,2-1,0 мкм.
3. Катализатор гидрокрекинга по п.1, отличающийся тем, что содержание ультрастабильного цеолита типа Y равно 0,5-6 мас.% относительно общего количества носителя.
4. Катализатор гидрокрекинга по п.2, отличающийся тем, что содержание ультрастабильного цеолита типа Y равно 0,5-6 мас.% относительно общего количества носителя.
5. Катализатор гидрокрекинга по любому из пп.1-4, отличающийся тем, что носитель дополнительно содержит аморфную твердую кислоту.
6. Катализатор гидрокрекинга по п.5, отличающийся тем, что аморфная твердая кислота представляет собой, по меньшей мере, выбранную кислоту из группы, состоящей из алюмосиликатной, цирконийсиликатной и алюмоборной.
7. Катализатор гидрокрекинга по п.5, отличающийся тем, что массовое соотношение аморфной твердой соли к ультрастабильному цеолиту типа Y (аморфная твердая кислота)/(ультрастабильный цеолит типа Y), по меньшей мере, 1, но не более чем 60.
8. Способ получения сырья основы топлива, включающий:
гидрокрекинг парафинового углеводорода в присутствии катализатора гидрокрекинга по любому из пп.1-7; и
фракционную перегонку получаемого продукта крекинга с получением сырья основы топлива.